ВОЛОКНИСТЫЙ ОСНОВНОЙ СУЛЬФАТ МАГНИЯ, СПОСОБ ЕГО ПОЛУЧЕНИЯ И ЕГО КОМПОЗИЦИЯ СО СМОЛОЙ

1. Волокнистый порошок, содержащий волокнистый основной сульфат магния, и анионное поверхностно-активное вещество (A) и катионное поверхностно-активное вещество (B), оба из которых покрывают поверхность волокнистого основного сульфата магния.
2. Волокнистый порошок по п. 1, где количество покрытия, состоящего из анионного поверхностно-активного вещества (A), составляет 0,1-10% масс., в расчете на волокнистый основной сульфат магния.
3. Волокнистый порошок по п. 1, где количество покрытия, состоящего из катионного поверхностно-активного вещества (В), составляет 0,1-10% масс., в расчете на волокнистый основной сульфат магния.
4. Волокнистый порошок по п. 1, который имеет среднюю длину волокна 10-100 мкм, средний диаметр волокна 0,1-2 мкм и среднее относительное удлинение 10-1000.
6
10
4
2
5. Волокнистый порошок по п. 1, где химическая композиция волокнистого основного сульфата магния представляет собой Mg(OH)⋅SO⋅3HO.
6. Волокнистый порошок по п. 1, где анионное поверхностно-активное вещество (A) представляет собой, по меньшей мере, одно анионное поверхностно-активное вещество, выбранное из группы, состоящей из карбоновой кислоты, сульфоновой кислоты, сложного эфира серной кислоты, сложного эфира фосфорной кислоты и их солей, и имеет углеводородную группу, имеющую 10-40 атомов углерода в качестве гидрофобной группы.
7. Волокнистый порошок по п. 1, где анионное поверхностно-активное вещество (A) представляет собой, по меньшей мере, одно анионное поверхностно-активное вещество, выбранное из соединений, представленных следующими формулами (1) и (2).
(1)
(2)
a
b
c
1
2
3
при этом в вышеупомянутых формулах R, R и R являются одинаковыми или различными, и каждый из них представляет собой углеводородную группу, имеющую 10-40 атомов углерода, а X, X и X являются одинаковыми или различными, и каждый из них представляет собой атом водорода или атом щелочного металла.
8. Волокнистый порошок по п. 1, где катионное поверхностно-активное вещество (В) представляет собой, по меньшей мере, одно катионное поверхностно-активное вещество, выбранное из группы, состоящей из солей аминов и четвертичных аммониевых солей, и имеет углеводородную группу, имеющую 10-40 атомов углерода в качестве углеводородной группы.
9. Волокнистый порошок по п. 1, где катионное поверхностно-активное вещество (В) представляет собой четвертичную аммониевую соль, представленную следующей формулой (3).
(3)
1
2
3
4
-
при этом в вышеприведенной формуле R и R являются одинаковыми или различными и каждый из них представляет собой углеводородную группу, имеющую 1-6 атомов углерода, и R и R являются одинаковыми или различными и каждый из них представляет собой углеводородную группу, имеющую 10-40 атомов углерода, а Y означает ион хлора или ион брома.
10. Волокнистый порошок по п. 1, где период времени от момента начала добавления 5,15 мл 0,1 N-ного раствора серной кислоты до момента завершения добавления составляет 10 минут или более в приведенном ниже способе проведения испытания на кислотоустойчивость.
Способ проведения испытания на кислотоустойчивость:
2 мл этанола при 32°C и ротор помещают в химический стакан, нагреваемый при температуре 32°C, и этот химический стакан погружают в термостат (32°C) с тем, чтобы начать перемешивание. По истечении 1 минуты, в химический стакан впрыскивают 0,1 г образца. Через одну минуту после впрыскивания образца, вводят 40 мл воды при 32°C, и в химический стакан погружают комплект электрода pH-метра и бюретки. Через одну минуту после впрыскивания воды, используют автоматический титратор (произведенный в DKK-TOA Corporation) для добавления 0,1N-ного раствора серной кислоты с тем, чтобы значение pH испытуемой суспензии всегда оставалось равным 4,0, и ее температура всегда оставалась равной 32°C. Титрование прерывают, когда добавлено 5,15 мл 0,1N-ного раствора серной кислоты. Кислотоустойчивость оценивают по периоду времени от момента начала добавления 5,15 мл 0,1N-ного раствора серной кислоты до момента завершения добавления.
11. Композиция на основе смолы, содержащая 100 частей по массе смолы и 0,1-200 частей по массе волокнистого порошка по п. 1.
12. Формованный продукт из композиции на основе смолы по п. 11.
13. Способ для получения волокнистого порошка по п. 1, включающий в себя стадии:
i) диспергирования волокнистого основного сульфата магния в воде, органическом растворителе или в смеси растворителей с приготовлением суспензии;
ii) добавления любого из рабочих растворов, выбираемых из раствора для обработки на основе анионного поверхностно-активного вещества (A) или раствора для обработки на основе катионного поверхностно-активного вещества (B), в суспензию при перемешивании; и
iii) добавления другого раствора для обработки в суспензию при перемешивании.
14. Способ получения по п. 13, где 0,1-10% масс. анионного поверхностно-активного вещества (A) и 0,1-10% масс. катионного поверхностно-активного вещества (B) добавляют в расчете на волокнистый основной сульфат магния.
15. Способ получения по п. 13, где раствор, содержащий анионное поверхностно-активное вещество (A), добавляют в суспензию после введения раствора, содержащего катионное поверхностно-активное вещество (B).